(57)【要約】      （修正有）【課題】高温でもジルコニア粒子表面に強力なＯＨ基が存在するジルコニア粉末の提供。【解決手段】ＦＴ−ＩＲ法（フーリエ変換型赤外分光法）で測定した表面水分分析において、ジルコニア表面のＺｒに結合している水素結合ＯＨ及び孤立ＯＨのピークが、温度を室温から９００℃加熱後の各ピークの高さが室温時に比べいずれも５０％以上あるジルコニア粉末であって、該粉末のＢＥＴ比表面積は５０〜１２０ｍ２／ｇの範囲である。タッチパネルフィルム材やＬＥＤ封止材用の高屈折率材であり、その製造方法は、水酸化ジルコニウムなどのジルコニア前駆体を３００〜７００℃の水蒸気雰囲気下での加熱処理により達成される。【選択図】図３
2018177550.tif 000002
【特許請求の範囲】
【請求項１】
ＦＴ−ＩＲ法（フーリエ変換型赤外分光法）で測定した表面水分分析において、水素結合ＯＨ基及び孤立ＯＨ基のピークは、温度を室温から９００℃加熱後のピークの高さが室温時に比べいずれも５０％以上あることを特徴とするジルコニア粉末。
【請求項２】
ＢＥＴ一点法で測定した比表面積が５０〜１２０ｍ２／ｇの範囲であることを特徴とする請求項１に記載のジルコニア粉末。
【請求項３】
タッチパネルフィルム材用の高屈折率材であることを特徴とする請求項１または２に記載のジルコニア粉末。
【請求項４】
ＬＥＤ封止材用の高屈折率材であることを特徴とする請求項１または２に記載のジルコニア粉末。
【請求項５】
請求項１〜４のいずれか１項に記載のジルコニア粉末の製造方法であって、
ジルコニア前駆体を高温の水蒸気雰囲気下で加熱処理することを特徴とするジルコニア粉末の製造方法。
【発明の詳細な説明】
【技術分野】
【０００１】
本発明は、高屈折率材用ジルコニア粉末及びその製造方法に関する。
【背景技術】
【０００２】
ディスプレイ用、タッチパネルＬＥＤ等の分野では、ジルコニアにより高屈折率などの機能性を持った光学材料が使用されている。
【０００３】
ジルコニアは一旦、溶液（分散液）中に分散処理されて塗料化され、光学材料に施工される。本用途は光学材料なので第一に透明性が必要であるが、透明性は塗料中のジルコニア一次粒子、凝集粒子のサイズに依存する。即ち微粒ジルコニア粉の樹脂、溶媒への分散性が必要となる。
【０００４】
しかし、微粒ジルコニア粉の分散には分散剤が必須となるため、従来のジルコニアでは微粒化に伴い分散剤添加量が増加してしまう。このため単一容積の光学材料中におけるジルコニア含有量が減少し、屈折率が低下するという問題があった。
【先行技術文献】
【特許文献】
【０００５】
【特許文献１】特開２００７−１０３７０８号公報
【特許文献２】特開平０５−１３９７０３号公報
【特許文献３】特開２００５−０５３７１３号公報
【特許文献４】特開２００９−１１４００８号公報
【発明の概要】
【発明が解決しようとする課題】
【０００６】
特許文献１の実施例で１ｎｍ以上かつ２０ｎｍ以下の正方晶ジルコニア透明分散液を作製した例があるが、なぜ高分散したかの理由は記述されておらず、複雑な製造方法・手順であり、ジルコニアのＯＨ基については全く触れられていない。
【０００７】
特許文献２は微粒子状含水金属酸化物、即ち結晶性が悪いことからジルコニアの屈折率を有していないと考えられる。また、反応法についてもゾルゲル反応でジルコニアを作製しており、反応法が複雑でコストもかかり、量産には適さないという問題があった。
【０００８】
また、特許文献４内で特許文献１〜３の問題点が指摘されており、特許文献１等のジルコニア分散液の透明性が不十分と書かれている。
【０００９】
特許文献３は分散性を向上させたジルコニア粉であるが、ジルコニア製造後に再解砕する複雑な工程のためコストがかかる、また電子材料用原料向けであり、実施例で示される分散状態では光学用としては適さない。
【００１０】
特許文献４は処理剤を使用して給油量（実行表面積）を改善した粉を得ている。製造法が複雑で処理剤を用いているので不純物による性能劣化やコストアップという問題が生じている。
【００１１】
また、熱処理の温度が低いので結晶性が悪いことから屈折率が低いと推測される。
【００１２】
一般にジルコニア（粒子）の有機溶媒中の分散には図１、図２に示すように分散剤としてシランカップリング剤が使われる。
【００１３】
ジルコニア粒子表面には水分が存在している。この水分は大気中の水分がジルコニア表面に吸着した水分である。この吸着水分はジルコニア製造工程において焼成後、室温に冷却、大気中に露出することで吸着する。シランカップリング剤のアルコキシ基がジルコニア表面の水と反応することでＯＨ基となる（図１参照）。ジルコニア（ＺｒＯ２）粒子表面には孤立ＯＨ基があり、最表面には水素結合ＯＨ基がある。シランカップリング剤のＯＨ基とＺｒＯ２表面の水素結合ＯＨ基が結合することでシランカップリング剤がジルコニア（粒子）をコートし（図２参照）、有機溶媒中でジルコニア（粒子）が分散する。
【００１４】
しかし、実際の分散ではボールミル、ビーズミルなどで溶媒中の粉にエネルギーを加えなければならず、加えられるエネルギーによりシランカップリング剤とジルコニアの結合が切れ分散性が阻害される可能性がある。つまり、結合がより強力になれば有機溶媒での分散性が良くなると考えられる。
【００１５】
即ち、ジルコニア（粒子）表面に強力に結合しているＯＨ基があれば分散性が良くなり、ジルコニアの粒子径が小さくなり、結果として屈折率が上がる。
【００１６】
そこで本発明においては、高温でもジルコニア粒子表面に存在している強力なＯＨ基があり、かつＺｒＯ２純度の高いジルコニア粉末およびその製造方法を提供することを目的とする。
【課題を解決するための手段】
【００１７】
本発明のジルコニア粉末は以下の構成により達成することができる。
【００１８】
（１）ＦＴ−ＩＲ法（フーリエ変換型赤外分光法）で測定した表面水分分析において、水素結合ＯＨ基及び孤立ＯＨ基のピークは、温度を室温から９００℃まで昇温速度（４００℃±１０℃）／ｈｒで昇温し９００℃に５分間保持した後のジルコニア表面のＺｒに結合している孤立ＯＨ基と、該孤立ＯＨ基と水素結合している水分子中の水素結合ＯＨ基の各ピークの高さが、室温時の孤立ＯＨ基と水素結合ＯＨ基の各ピークの高さに比べ何れも５０％以上あることを特徴とするジルコニア粉末。
【００１９】
（２）ＢＥＴ一点法で測定した比表面積が５０〜１２０ｍ２／ｇの範囲であることを特徴とする上記（１）に記載のジルコニア粉末。
【００２０】
（３）タッチパネルフィルム材用の高屈折率材であることを特徴とする上記（１）または（２）に記載のジルコニア粉末。
【００２１】
（４）ＬＥＤ封止材用の高屈折率材であることを特徴とする上記（１）または（２）に記載のジルコニア粉末。
【００２２】
上記（１）〜（４）のいずれか１項に記載のジルコニア粉末の製造方法であって、
水酸化ジルコニウムなどのジルコニア前駆体を高温の水蒸気雰囲気下で（例えば、加熱温度：室温から３００℃〜７００℃、昇温時間：３ｈｒ、保持時間：０〜５ｈｒ以内で）加熱処理することを特徴とするジルコニア粉末の製造方法。
【発明の効果】
【００２３】
本発明によれば、ジルコニア粉末の粒子表面に強固なＯＨ基を持つことで、有機溶媒中に高分散化し得ることから、高い屈折率となりうるジルコニア粉末を提供することができる。
【００２４】
また、本発明によれば、従来法より簡易に、コストが安く、大量生産可能で、品質が高いジルコニア粉末を作製することができる、上記特性を有するジルコニア粉末の製造方法を提供することができる。
【００２５】
本発明のジルコニア粉末によれば、上記特性を有することにより、静電容量型タッチパネルのフィルムセンサ等に光学調整層としてコーティングされるナノ分散塗料に好適に利用することができる。
【図面の簡単な説明】
【００２６】
【図１】シランカップリング剤のアルコキシ基が水と反応し、シランカップリング剤にＯＨ基ができるときの模式図である。
【図２】図１で得られたランカップリング剤のＯＨ基がジルコニア粒子表面の水素結合ＯＨ基と水素結合することにより有機溶媒中で分散剤として機能する様子を表した模式図である。
【図３】実施例１で得られたジルコニア粉末（ＺｒＯ２）につき、ＦＴ−ＩＲ法で測定した室温、９００℃加熱後のそれぞれの赤外光の吸光スペクトルを示す図である。横軸は波数（光の波長の逆数）、縦軸は吸光度である。
【図４】実施例２で得られたジルコニア粉末（ＺｒＯ２）につき、ＦＴ−ＩＲ法で測定した室温、９００℃加熱後のそれぞれの赤外光の吸光スペクトルを示す図である。横軸は波数（光の波長の逆数）、縦軸は吸光度である。
【図５】比較例１で得られたジルコニア粉末（ＺｒＯ２）につき、ＦＴ−ＩＲ法で測定した室温、及び９００℃加熱後のそれぞれの赤外光の吸光スペクトルを示す図である。横軸は波数（光の波長の逆数）、縦軸は吸光度である。
【発明を実施するための形態】
【００２７】
以下、本発明について具体的に説明する。
【００２８】
一般的に酸化物の粉は空気中の水分を吸着しているので水分を含んでいる。ＦＴ−ＩＲ法を用いてジルコニアの表面に結合している化学基を評価することができる。ジルコニアには孤立ＯＨ基と水素結合ＯＨ基と呼ぶＯＨ基が存在している（図２参照）。本発明では、高温下でＯＨ基が存在しているかによってＯＨ基の結合の強さを評価しており、本発明のジルコニアは９００℃という高温下でもＯＨ基が存在している。一般的に製造されているジルコニアより強力に結合しているＯＨ基を有することから、上記した発明の効果を有効に奏することができるものである。即ち、ジルコニア粉末の粒子表面に強固なＯＨ基を持つことで、有機溶媒中に高分散化し得ることができ、高い屈折率となりうるジルコニアを得ることができる点で優れている。
【００２９】
（１）ジルコニアの組成
本発明の酸化ジルコニウム（ジルコニア；ＺｒＯ２）は、不純物０．１ｗｔ％未満、好ましくは０．０１ｗｔ％未満と高純度な点で優れている。純粋なＺｒＯ２は高い屈折率を持つ材料である。即ち純度の高いジルコニアほどジルコニア本来の高屈折率を利用できる。また、不純物元素によって発色する事もあり透明性を求める光学材料では純度の高いジルコニアが好ましい。本発明のジルコニア純度は不純物測定による差数法で求められ、不純物としては、例えばＳｉＯ２、ＴｉＯ２、Ｆｅ２Ｏ３、Ｎａ２Ｏ，ＣａＯ等が挙げられる。なおＺｒＯ２と結晶構造や化学的振る舞いが酷似しているＨｆＯ２は不純物には含まない。不純物はジルコニアをフッ化水素、硫酸で加熱溶解する酸溶解法や、ジルコニアに炭酸ナトリウムを加え加熱融解するアルカリ融解法などで溶液にし、ＩＣＰ発光分光分析法（高周波誘導結合プラズマ発光分光分析法にて測定できる。このように不純物の少ない本発明のジルコニアは単斜晶の結晶構造を有する。
【００３０】
（２）「水素結合ＯＨ基」と「孤立ＯＨ基」の定義
孤立ＯＨ基はジルコニア表面のＺｒと結合しているＯＨ基である。水素結合ＯＨ基とは孤立ＯＨ基のＯと水素結合している水分子中のＯＨ基のことを指す。
【００３１】
（３）ＦＴ−ＩＲ法での表面水分分析
本発明のジルコニア粉末は、ＦＴ−ＩＲ法（フーリエ変換型赤外分光法）で測定した表面水分分析において、水素結合ＯＨ基及び孤立ＯＨ基のピークは、温度を室温（２５±５℃の範囲）から９００℃加熱後のピークの高さが室温時に比べいずれも５０％以上であり、好ましくは７０％以上である。かかる構成要件を満足することにより、ＺｒＯ２純度の高い透明分散液の作製が容易になるという点で優れている。さらに有機溶媒中に高分散化しうるジルコニア（酸化ジルコニウム）粉末を得ることができる。これにより、スマートフォンやタブレットに広く使用される静電容量型タッチパネルのフィルムセンサに光学調整層としてコーティングされるナノ分散塗料に好適に利用することができる点で優れている。一方、９００℃加熱後の水素結合ＯＨ基及び孤立ＯＨ基のピークの高さが室温時の水素結合ＯＨ基及び孤立ＯＨ基のピークの高さに比べ５０％未満の場合には、分散液製造時に分散化しにくいため製造コスト等の点で好ましくない。
【００３２】
（３ａ）ＦＴ−ＩＲ法での表面水分分析の測定
ＦＴ−ＩＲ測定は株式会社島津製作所製；フーリエ変換赤外分光光度計ＩＲＴｒａｃｅｒ−１００を使用して測定を行った。ジルコニア前駆体を焼成して作製したジルコニア粉を加熱真空拡散反射装置（株式会社エス・ティ・ジャパン製；Ｈｅａｔ  Ｃｈａｍｂｅｒ  Ｔｙｐｅ−１０００℃）のサンプル容器内に入れる。その後、真空ポンプで１０−３Ｐａ以下まで真空にした後、室温でのＦＴ−ＩＲ測定を行う。測定完了後真空状態を維持しつつ、昇温速度（４００℃±１０℃）／ｈｒで９００℃まで昇温し、９００℃で５分間温度保持後、９００℃でのＦＴ−ＩＲ測定を行う。なお、ＦＴ−ＩＲ測定は、上記した分析機器や装置に何ら制限されるものではなく、同様のＦＴ−ＩＲ法での表面水分分析の測定を行い得る分析機器や装置であれば使用可能である。
【００３３】
９００℃加熱後の水素結合ＯＨ基及び孤立ＯＨ基のピーク高さが室温時の水素結合ＯＨ基及び孤立ＯＨ基のピークの高さに比べいずれも５０％未満であると、分散時に生じる熱エネルギーや機械的エネルギーによってジルコニアから孤立ＯＨ基や水素結合ＯＨ基が脱離する。孤立ＯＨ基や水素結合ＯＨ基の脱離によって透明分散液を製造時にシランカップリング剤とジルコニアが結合しないためにシランカップリング剤が有効に働かず、透明分散液の製造が困難になる。ピーク高さ比の評価方法は室温（２５±５℃の範囲）と９００℃でのＦＴ−ＩＲスペクトルを測定し、孤立ＯＨ基は波数が３７００ｃｍ−１付近の吸光度のピーク高さ比で評価している。一方、水素結合ＯＨ基は９００℃では波数が３６００ｃｍ−１付近の吸光度のピーク高さを、室温ではジルコニア表面の吸着水分によりピークが隠れてしまうため９００℃のピーク高さ位置と同じ３６００ｃｍ−１付近の波数における吸光度の値をピーク高さとしてピーク高さ比を求めている。各ピーク高さは、各ピークの最高点の吸光度の値とする（図３〜図５参照）。
【００３４】
（４）ＢＥＴ一点法で測定した比表面積ＳＳＡ（ｓｐｅｃｉｆｉｃ  ｓｕｒｆａｃｅ  ａｒｅａ）
本発明のジルコニア粉末は、ＢＥＴ一点法で測定した比表面積が５０〜１３０ｍ２／ｇの範囲が好ましく、５０〜１１０ｍ２／ｇの範囲がより好ましい。上記した比表面積が５０ｍ２／ｇ以上であれば、高屈折率を有する酸化ジルコニウムの密度を上げることができ、光学調整層を高屈折率化することができ、フィルムセンサの主材料であるＩＴＯを不可視化することができる。一方、上記した比表面積が１３０ｍ２／ｇ以下であれば、ジルコニア粉末（粒子）の凝集を抑制することができ、高分散性のジルコニア粉末（粒子）を提供することができるができる。上記した観点から、ジルコニア粉末（粒子）の上記した比表面積は、好ましくは５０〜１３０ｍ２／ｇ、より好ましくは５０〜１１０ｍ２／ｇの範囲である。
【００３５】
（４ａ）ＢＥＴ一点法での比表面積の測定
ジルコニア粉末の比表面積は、気体吸着法（ＢＥＴ一点法）で測定している。サンプル自身の細孔や表面に付着している水分等を除去するために真空脱気加熱処理をおこなう。その後、液体窒素中に浸し、窒素ガスを供給することにより粒子表面に窒素分子が物理吸着することを基にその時の圧力と吸着量を測ることで比表面積を得る。使用機器はガス吸着式細孔分布測定器ＮＯＶＡ２０００である。（測定範囲；０．０１ｍ２／ｇ〜、吸着ガス；Ｎ２、Ａｒ、ＣＯ２、前処理；真空脱気加熱（〜２５０℃））。なお、気体吸着法（ＢＥＴ一点法）の測定は、上記した機器に何ら制限されるものではなく、同様の気体吸着法（ＢＥＴ一点法）の測定を行い得る機器であれば使用可能である。
【００３６】
（５）ジルコニアの産業上利用性
本発明のジルコニアは、有機溶媒中に高分散化し得ることで、高い屈折率となりうることから、静電容量型タッチパネルのフィルムセンサ等に光学調整層としてコーティングされるナノ分散塗料に好適に利用することができる。こうした有機系の分散では分散剤としてシランカップリング剤を使用することができる。
【００３７】
シランカップリング剤は図１、図２に示すように水との反応でアルコキシ基がＯＨ基に変化し、シランカップリング剤のＯＨ基とジルコニア（粒子）表面のＯＨ基が水素結合で結合し、有機溶媒中で分散剤として作用することが知られている。図１は、シランカップリング剤のアルコキシ基が水と反応し、シランカップリング剤にＯＨ基ができるときの模式図である。図２は、図１で得られたランカップリング剤のＯＨ基がジルコニア粒子表面の水素結合ＯＨ基と水素結合することにより有機溶媒中で分散剤として機能する様子を表した模式図である。
【００３８】
通常のジルコニアでは表面ＯＨ基は加熱などのエネルギー印加により消失する。
【００３９】
シランカップリング剤がジルコニアに対し分散剤として作用しても、分散処理時に発生する熱や機械的エネルギーによりジルコニア表面のＯＨ基が消失、シランカップリング剤がジルコニアに作用しない可能性がある。
【００４０】
一方、本発明のジルコニア粉末は、その（粒子）表面に熱などのエネルギーに強い強力なＯＨ基があることでシランカップリング剤とジルコニア粉末が強力に結合し、有機溶媒での分散性が非常に良くなる。分散性が良くなることでジルコニア粉末の二次粒子径が小さくなり、結果として屈折率が上がる（高屈折率となる）。即ち、孤立ＯＨ基や水素結合ＯＨ基が熱などのエネルギー印加に強いとボールミルなどの分散時により生じるエネルギーでもシランカップリング剤はジルコニア粉末（粒子）と結合したままで分散剤が表面から離れにくくなることで、シランカップリング剤が効率良く分散に有効に作用することができる（図２参照）。
【００４１】
このように本発明の（製造方法で作製した）ジルコニアは９００℃で加熱しても赤外光の波長の波数３７００ｃｍ−１に確認される吸着水の吸光度に対し５０％以上のピーク強度を持つ強い孤立ＯＨ基、水素結合ＯＨ基を粒子表面に付与することにより、分散剤とこのＯＨ基が良く反応することで簡単に分散させることができる。
【００４２】
（ＩＩ）ジルコニアの製造方法
上記した本発明のジルコニアの製造方法は、湿式反応で得られるジルコニア前駆体（水酸化ジルコニウム、シュウ酸ジルコニウムなど）を高温の過熱水蒸気（過熱水蒸気：沸点より高い温度の乾いた水蒸気と定義される。水を沸騰させ発生した飽和蒸気を、さらに加熱した高温の蒸気などとも定義されている）雰囲気下で加熱処理することを特徴とするものである。かかる構成を有することにより、上記した発明の効果を有効に奏することができる。即ち、簡易にコストが安くて、大量生産可能で、品質が高い、上記した特性を有するジルコニア粉末を作製することができる点で優れている。
【００４３】
本発明のジルコニアの製造方法は、既存の湿式反応で得られる不純物を除去した水酸化物等のジルコニア前駆体を高温の過熱水蒸気下で加熱処理する。加熱処理条件のうち、高温の過熱蒸気温度（加熱温度）は、好ましくは２５０℃以上、より好ましくは３００〜８００℃、さらに好ましくは３００〜７００℃、特に好ましくは４００〜７００℃の範囲とするのが望ましい。高温の過熱蒸気温度（加熱温度）が２５０℃以上、好ましくは３００℃以上、より好ましくは４００℃以上であれば、ＺｒＯ２の結晶性の点で好ましい。８００℃以下、好ましくは７００℃以下であれは、ＺｒＯ２の一次粒子径が大きくなるのを効果的に抑制し、透明分散液の作製がより簡易に、コストが安く、大量生産可能で、品質が高いジルコニア粉末を作製することができる点で好ましい。また加熱処理条件のうち、高温の過熱水蒸気下での加熱処理の時間は、好ましくは１時間以上、より好ましくは１〜５時間、さらに好ましくは１〜３時間の範囲とするのが望ましい。加熱処理の時間が１時間以上であれば、ＺｒＯ２の結晶性の点で好ましい。加熱処理の時間が１時間以上であれば、ＺｒＯ２の一次粒子径が小さくできるため、透明分散液の作製がより簡易に、コストが安く行える。また、過熱水蒸気下での加熱処理は、昇温時間を２〜４時間、保持時間を０〜５時間の範囲で行ってもよい。かかる過熱水蒸気下での加熱処理も、ＺｒＯ２の結晶性の点で好ましい。昇温時間を２〜４時間で、保持時間が０〜５時間の範囲であれば、ＺｒＯ２の一次粒子径が小さくできるため、透明分散液の作製がより簡易に、コストが安く行える。高温の過熱水蒸気下での上記した前駆体の加熱は、容器（加熱容器ないし加熱装置）中でもよく、加熱装置はバッチ式電気炉や連続炉等の既存の装置を適宜用いることができる。
【００４４】
加熱処理後は酸化ジルコニウムを必要に応じて粉砕、解砕し、粒度の調整を行う。粉砕は、通常工業的に使用されるスタンプミル、ハンマーミル、ローラーミル、ジェットミル、媒体ミル、振動ミル、及びボールミル等を使用することができる。調整後の粒度、即ち一次粒子の凝集体として測定される平均粒子径で０．１〜２μｍに調整される。これら粒子径はヘキサメタリン酸Ｎａ水溶液中で超音波分散したスラリーをレーザー回折散乱法等で測定できる。但し、本発明では、これらの粉砕方法に何ら制限されるものではなく、従来公知の各種の粉砕方法を適宜利用することができることは言うまでもない。
【００４５】
本方法により、９００℃昇温、昇温速度（４００℃±１０℃）／ｈｒ、保持時間５分後のジルコニア表面のＺｒに結合している孤立ＯＨ基と、該孤立ＯＨ基と水素結合している水分子中の水素結合ＯＨ基の各ピークの高さが室温時に比べ何れも５０％以上あることを特徴とするジルコニアが製造できることが確認できた。そのメカニズムの詳細は解明されていないが、以下のような現象が起こっていると考えている。即ち、ジルコニア前駆体が水酸化物の場合、加熱により酸化物へと変化する温度は４００℃付近であり、この際に十分なＨ２Ｏ蒸気が存在すると、反応性の高い酸化物新生面にその後の加熱においても表面から脱離しない強く結合したＯＨ基が形成され、十分なＨ２Ｏ蒸気が存在しない場合、酸化物新生面は空気中の窒素、酸素などの作用により表面が安定化し、その後に吸着するＯＨ基は上記の表面から脱離しない強く結合したＯＨ基とは異なり弱い結合しか形成できないため、その後の温度上昇による熱振動で脱離が進んでいるものと推測している。
【００４６】
なお、上記した既存の湿式反応で得られる不純物を除去した水酸化物等のジルコニア前駆体は、例えば、以下の先行特許資料に記載の方法により作製することができる。但し、本発明では、これらの製造方法に何ら制限されるものではなく、従来公知の各種の製造方法を適宜利用することができることは言うまでもない。
【００４７】
先行特許資料；特開２００７−１５８９８号公報参照
（ＩＩＩ）ジルコニアの用途
本発明のジルコニアの用途の１つはタッチパネルなどに使用されるフィラーに使われる。即ち、本発明のジルコニアは、タッチパネルフィルム材用の高屈折率材となり得るものである。本発明のジルコニアは、有機溶媒中で分散処理されて透明な分散液にさせた後、分散液を樹脂などと混合し塗料（ナノ分散塗料等）として利用される。フィルムセンサなどで光学調整層として当該塗料を塗る（塗布、形成する）ことで、フィルムセンサの主原料である透明電極を不可視化する機能（透明性を高める機能）を有効かつ効果的に発揮し得る点で優れている。
【００４８】
また本発明のジルコニアの用途の１つは、ＬＥＤ（ｌｉｇｈｔ  ｅｍｉｔｔｉｎｇ  ｄｉｏｄｅ：発光ダイオード）の封止材として使用されている。即ち、本発明のジルコニアは、ＬＥＤ封止材用の高屈折率材となり得るものである。本発明のジルコニアを分散処理後有機溶媒中で分散処理されて透明な分散液にさせた後、ＬＥＤの封止材用樹脂に配合することによって、ＬＥＤの封止材樹脂の屈折率を高めて、ＬＥＤからの発光をより効率的に取り出すことができ、ＬＥＤから発光する光の輝度を格段に向上させることができる点で優れている。
【実施例】
【００４９】
以下、本発明を実施例に基づいて具体的に説明する。なお、本発明は、これらの実施例のみに限定されることはない。
【００５０】
「孤立ＯＨ基、水素結合ＯＨ基の評価」
実施例１、２及び比較例１でそれぞれ得られたジルコニア（ＺｒＯ２）について、下記の装置および方法により評価を行った。日本工業規格：ＪＩＳ  Ｋ  ０１１７「赤外分光分析方法通則」に準拠し、ＦＴ−ＩＲ装置（株式会社島津製作所社製  ＩＲＴｒａｃｅｒ−１００）、加熱真空拡散反射（株式会社エス・ティ・ジャパン製  Ｈｅａｔ  Ｃｈａｍｂｅｒ  Ｔｙｐｅ−９００℃）を用いて吸光スペクトルを測定した。
【００５１】
実施例１
先行特許資料  特開２００７−１５８９８号公報の実施例１にあるような既存にある湿式反応でジルコニア前駆体である水酸化ジルコニウムを作製後、加熱水蒸気炉（新熱工業株式会社製）を用いて４００℃の高温の過熱水蒸気雰囲気下で３時間、加熱処理し、粉砕により粒径調整することにより、ＢＥＴ一点法で測定した比表面積（ＳＳＡ）が１１０ｍ２／ｇのジルコニア（ＺｒＯ２）粉末を得た。また、得られたジルコニア（ＺｒＯ２）粉末の平均粒子径（一次粒子の凝集体として測定される平均粒子径）は１μｍであった。
【００５２】
ＦＴ−ＩＲ測定は株式会社島津製作所製；フーリエ変換赤外分光光度計ＩＲＴｒａｃｅｒ−１００を使用して測定を行った。加熱処理（焼成）して作製したジルコニア粉を加熱真空拡散反射装置（株式会社エス・ティ・ジャパン製；Ｈｅａｔ  Ｃｈａｍｂｅｒ  Ｔｙｐｅ−１０００℃）のサンプル容器内に入れた。その後、真空ポンプで１０−３Ｐａ以下まで真空にした後、室温でのＦＴ−ＩＲ測定を行った。測定完了後真空状態を維持しつつ、昇温速度４００℃／ｈｒで９００℃まで昇温し、９００℃で５分間温度保持後、９００℃でのＦＴ−ＩＲ測定を行った。
【００５３】
得られた各温度の吸光スペクトルを図３に示す。図３より、３６００ｃｍ−１、３７００ｃｍ−１付近にあるＯＨ基ピークである水素結合ＯＨ基のピークと孤立ＯＨ基のピークは、室温（２５℃）から９００℃に加熱してもいずれのピーク高さも、室温時の水素結合ＯＨ基と孤立ＯＨ基の各ピークの高さに比べ、いずれも８０％近く残っていることが確認できた。
【００５４】
水素結合ＯＨ基及び孤立ＯＨ基のピーク高さ比が５０％未満であると、分散時に生じる熱エネルギーや機械的エネルギーによってジルコニアから孤立ＯＨ基や水素結合ＯＨ基が脱離する。孤立ＯＨ基や水素結合ＯＨ基の脱離によって透明分散液を製造時にシランカップリング剤とジルコニアが結合しないためにシランカップリング剤が有効に働かず、透明分散液の製造が困難になる。
【００５５】
実施例２
先行特許資料  特開２００７−１５８９８号公報の実施例１にあるような既存にある湿式反応でジルコニア前駆体である水酸化ジルコニウムを作製後、加熱水蒸気炉（新熱工業株式会社製）を用いて５００℃の高温の過熱水蒸気雰囲気下で３時間、加熱処理し、粉砕により粒径調整することにより、ＢＥＴ一点法で測定した比表面積（ＳＳＡ）が６０ｍ２／ｇのジルコニア（ＺｒＯ２）を得た。また、得られたジルコニア（ＺｒＯ２）粉末の平均粒子径（一次粒子の凝集体として測定される平均粒子径）は１μｍであった。
【００５６】
ＦＴ−ＩＲ測定は株式会社島津製作所製；フーリエ変換赤外分光光度計ＩＲＴｒａｃｅｒ−１００を使用して測定を行った。加熱処理（焼成）して作製したジルコニア粉を加熱真空拡散反射装置（株式会社エス・ティ・ジャパン製；Ｈｅａｔ  Ｃｈａｍｂｅｒ  Ｔｙｐｅ−１０００℃）のサンプル容器内に入れた。その後、真空ポンプで１０−３Ｐａ以下まで真空にした後、室温でのＦＴ−ＩＲ測定を行った。測定完了後真空状態を維持しつつ、昇温速度４００℃／ｈｒで９００℃まで昇温し、９００℃で５分間温度保持後、９００℃でのＦＴ−ＩＲ測定を行った。
【００５７】
得られた各温度の吸光スペクトルを図４に示す。図４より、３６００ｃｍ−１、３７００ｃｍ−１付近にあるＯＨ基ピークである水素結合ＯＨ基のピークと孤立ＯＨ基のピークは、室温（２５℃）から９００℃に加熱してもいずれのピーク高さも、室温時の水素結合ＯＨ基と孤立ＯＨ基の各ピークの高さに比べ、いずれも７０％近く残っていることが確認できた。
【００５８】
比較例１
先行特許資料  特開２００７−１５８９８号公報の実施例１にあるような既存にある湿式反応でジルコニア前駆体である水酸化ジルコニウムを作製後、乾燥器を使用して１２０℃で２０時間乾燥後、電気炉（旭株式会社製  ハイテンプオーブンＨＰ−６０）を用いて大気雰囲気下、４００℃で３時間焼成し、粉砕により粒径調整することにより、ＢＥＴ一点法で測定した比表面積（ＳＳＡ）が１１０ｍ２／ｇのジルコニア（ＺｒＯ２）を得た。また、得られたジルコニア（ＺｒＯ２）粉末の平均粒子径（一次粒子の凝集体として測定される平均粒子径）は１μｍであった。
【００５９】
ＦＴ−ＩＲ測定は株式会社島津製作所製；フーリエ変換赤外分光光度計ＩＲＴｒａｃｅｒ−１００を使用して測定を行った。焼成して作製したジルコニア粉を加熱真空拡散反射装置（株式会社エス・ティ・ジャパン製；Ｈｅａｔ  Ｃｈａｍｂｅｒ  Ｔｙｐｅ−１０００℃）のサンプル容器内に入れた。その後、真空ポンプで１０−３Ｐａ以下まで真空にした後、室温でのＦＴ−ＩＲ測定を行った。測定完了後真空状態を維持しつつ、昇温速度４００℃／ｈｒで９００℃まで昇温し、９００℃で５分間温度保持後、９００℃でのＦＴ−ＩＲ測定を行った。
【００６０】
得られた各温度の吸光スペクトルを図５に示す。図５より、３６００ｃｍ−１、３７００ｃｍ−１付近にあるＯＨ基ピークである水素結合ＯＨ基のピークと孤立ＯＨ基のピークは、室温（２５℃）から９００℃に加熱するといずれのピークも消失したことが確認できた（いずれのピーク高さも、室温時の水素結合ＯＨ基と孤立ＯＨ基の各ピークの高さに比べ、いずれも数％で残っていないことが確認できた）。
【００６１】
【表１】
2018177550.tif 000003
【００６２】
注）表１中の「９００℃／２５℃  ＯＨ基ピーク比」では、ＦＴ−ＩＲ法で測定した表面水分分析において、水素結合ＯＨ基及び孤立ＯＨ基のピークは、温度を室温から９００℃加熱後のピークの高さが室温時に比べ５０％以上ある場合を「○」とし、５０％未満の場合を「×」としている。
【図１】
2018177550.tif 000004
【図２】
2018177550.tif 000005
【図３】
2018177550.tif 000006
【図４】
2018177550.tif 000007
【図５】
2018177550.tif 000008